(57)【要約】      （修正有）【課題】１０℃の低温であっても結晶化を起こさないメチル置換ポリエーテルグリコールジ（メタ）アクリレートであって、ポリマーの柔軟成分として利用する際に、低温条件での作業性に優れるアクリレートを提供する。【解決手段】（１）で表されるメチル置換ポリエーテルグリコールジ（メタ）アクリレート。［Ｒ１はＨ又はメチル基、Ｚは式（２）及び式（３）を構成単位とする繰り返し構造を示す。］2014227526.tif 0000112014227526.tif 0000122014227526.tif 000013【選択図】なし【特許請求の範囲】
【請求項１】
式（１）で表されるメチル置換ポリエーテルグリコールジ（メタ）アクリレート。
【化１】
2014227526.tif 000008
（式（１）中、Ｒ１は水素原子またはメチル基を示す。Ｚは式（２）および式（３）を構成単位とする繰り返し構造を示し、式（３）で表される構成単位を式（１）中に４質量％以上５０質量％未満含む。）
【化２】
2014227526.tif 000009
【化３】
2014227526.tif 000010
（式（３）中、Ｒ２、Ｒ３の一方は水素原子を示し、もう一方はメチル基を示す。）
【請求項２】
数平均分子量が７００以上５０００未満である請求項１に記載のメチル置換ポリエーテルグリコールジ（メタ）アクリレート。
【請求項３】
請求項１に記載のメチル置換ポリエーテルグリコールジ（メタ）アクリレートと（メタ）アクリル酸エステルとの共重合体。
【請求項４】
（メタ）アクリル酸エステルが（メタ）アクリル酸メチルである請求項４に記載の共重合体。
【発明の詳細な説明】
【技術分野】
【０００１】
本発明は、低温で結晶化を起こさないメチル置換ポリエーテルグリコールジ（メタ）アクリレートに関する。
【背景技術】
【０００２】
ジヒドロキシポリオール類のジ（メタ）アクリレートは、ジヒドロキシポリオール類の両末端の水酸基をエステル化することによって製造できる。これらの（メタ）アクリレートは、ジヒドロキシポリオール類の種類を変えることにより多様なジ（メタ）アクリレートを得ることができる。また、テトラヒドロフランの開環重合により得られるポリテトラメチレングリコール（以下「ＰＴＭＧ」ともいう）は、耐摩耗性、耐湿熱性に優れた、良好な反発弾性を有するエラストマーを作ることが出来るため広く使用されている（非特許文献１）。ＰＴＭＧの両末端の水酸基をエステル化したポリテトラメチレンエーテルグリコールジ（メタ）アクリレートは、ラジカル重合性を有し、その共重合体は、その光学特性、柔軟性、疎水性、加工性から建築材料、光学材料等に使用される。
【先行技術文献】
【特許文献】
【０００３】
【非特許文献１】ポリウレタン創製への道―材料から応用まで―  普及版  シーエムシー出版  ｐ．２８−３２
【発明の概要】
【発明が解決しようとする課題】
【０００４】
しかしながら、分子量が７００未満のＰＴＭＧの両末端の水酸基をエステル化することによって製造されるポリテトラメチレンエーテルグリコールジ（メタ）アクリレートは、低温で液状性を示すが、これを利用したポリマーにおいては、ソフトセグメントとなるポリオール構造の鎖長が短いため、柔軟性に乏しい。
【０００５】
一方、分子量が７００を越えるＰＴＭＧの両末端の水酸基をエステル化することによって製造されるポリテトラメチレンエーテルグリコールジ（メタ）アクリレートは、低温（１０℃以下）において著しい粘度増加や結晶化現象を起すため、鎖延長剤、架橋剤、着色剤、可塑剤、改質用添加剤の混合性が悪くなり、均一な配合物が得られないため、機械的性質に優れたポリマーが得られにくい。また、低温での増粘傾向や結晶化現象は、冬場の作業性を低下させるという欠点を有する。このような増粘傾向や結晶化現象を防ぐため、有機溶剤や可塑剤を加えることができるが、有機溶媒は環境汚染や作業者の健康阻害をひき起こす問題があり、可塑剤はポリマーの機械的性質を低下させることがあった。
【課題を解決するための手段】
【０００６】
本発明におけるメチル置換ポリエーテルグリコールジ（メタ）アクリレートは、式（１）で表される。
【０００７】
【化１】
2014227526.tif 000002
【０００８】
ここで、式（１）中、Ｒ１は水素原子またはメチル基を示す。式（１）中、Ｚは式（２）および式（３）を構成単位とする繰り返し構造を示し、式（３）で表される構成単位を式（１）中に４質量％以上５０質量％未満含む。）
【０００９】
【化２】
2014227526.tif 000003
【００１０】
【化３】
2014227526.tif 000004
【００１１】
（式（３）中、Ｒ２、Ｒ３の一方は水素原子を示し、もう一方はメチル基を示す。）
【発明の効果】
【００１２】
本発明のメチル置換ポリエーテルグリコールジ（メタ）アクリレートは、１０℃の低温であっても結晶化を起こさないラジカル重合性ポリエーテルグリコールジ（メタ）アクリレートであり、ポリマーの柔軟成分として利用する際に、低温条件での作業性に優れる。
【発明を実施するための形態】
【００１３】
本発明は、前式（１）で表されるメチル置換ポリエーテルグリコールジ（メタ）アクリレートである
式（１）中、Ｒ１は水素原子またはメチル基を示す。Ｚは前式（２）および前式（３）を構成単位とする繰り返し構造を示し、前式（３）で表される構成単位を式（１）中に４質量％以上５０質量％未満含む。
【００１４】
式（３）中、Ｒ２、Ｒ３の一方は水素原子を示し、もう一方はメチル基を示す。
【００１５】
なお、式（２）および式（３）を構成単位とする繰り返し構造とは、式（２）だけを構成単位とする繰り返し構造と式（３）だけを構成単位とする繰り返し構造との結合、１個の式（１）と１個の式（２）とを構成単位とする繰り返し構造の結合、１個の式（１）と２個以上の式（２）とを構成単位とする繰り返し構造の結合、２個以上の式（１）と１個の式（２）とを構成単位とする繰り返し構造の結合、２個以上の式（１）と２個以上の式（２）とを構成単位とする繰り返し構造の結合、それらの結合の更なる結合、等のことである。
【００１６】
本発明のメチル置換ポリエーテルグリコールジ（メタ）アクリレートは、式（４）で表されるメチル置換ポリエーテルグリコールを原料とし、その両末端の水酸基を（メタ）アクリル酸エステルとすることによって製造することができる。
【００１７】
【化４】
2014227526.tif 000005
【００１８】
式（４）で表されるメチル置換ポリエーテルグリコールは、式（１）および式（２）で表わされる基を構成単位としていて、テトラヒドロフランと３−メチルテトラヒドロフランを、ＨＣｌＯ４、ＨＳＯ３Ｆ、ＨＳＯ３Ｃｌ、ＨＢＦ４等のプロトン酸、Ｅｔ３ＯＢＦ４、ＣＨ３ＣＯＳｂＣｌ６、Ｃ６Ｈ５Ｎ２ＰＦ６等のイオン対、ＣＨ３ＣＯＣｌ−ＢＦ３、ＳＯＣｌ２−ＡｌＣｌ３、ＰＯＣｌ３−ＦｅＣｌ３等を開環重合用触媒として、単独又は無水物や促進剤と併用し、ランダム共重合することにより得られる。
【００１９】
式（１）で表されるメチル置換ポリエーテルグリコール中に含まれる式（３）の構成単位の割合は、４質量％以上５０質量％未満であり、８質量％以上３０質量％未満が好ましい。４質量％以上であることにより、低温で結晶化を起こしにくいメチル置換ポリエーテルグリコールジ（メタ）アクリレートとなる。５０質量％未満であることにより、低温で柔軟性のあるメチル置換ポリエーテルグリコール（メタ）アクリレートとなる。式（１）で表されるメチル置換ポリエーテルグリコール中に含まれる式（３）の構成単位の割合は、ランダム共重合させるテトラヒドロフランと３−メチルテトラヒドロフランの使用量を調整することによって４質量％以上５０質量％未満に調節することができる。
【００２０】
このメチル置換ポリエーテルグリコールの分子量は７００以上５０００未満であることが好ましく、８００以上３０００未満であることがより好ましい。７００以上であることにより、これを利用したメチル置換ポリエーテルグリコールジ（メタ）アクリレートの柔軟性を向上させることができ、５０００未満とすることにより、低温条件での粘度が低く抑えられ作業性が向上する。メチル置換ポリエーテルグリコールの分子量は、共重合体を製造する際の触媒量と反応温度を調整することによって、７００以上５０００未満に調節することができる。
【００２１】
本発明のメチル置換ポリエーテルグリコールジ（メタ）アクリレートの製造方法は、既知の製法で製造されるが、収率や塩素、硫黄系化合物を含まない点で、エステル交換反応や（メタ）アクリル酸無水物などを作用させるエステル化法など方法が好ましい。エステル交換反応は、式（４）で表されるメチル置換ポリエーテルグリコールと、常圧または減圧で留出させることのできる（メタ）アクリル酸エステルを過剰量用いて、触媒の存在下、副生するアルコールを（メタ）アクリル酸エステルとの共沸により抜き出しながら反応させて行う。エステル交換反応に使用される（メタ）アクリル酸エステルとしては、（メタ）アクリル酸のメチルエステル、エチルエステル、プロピルエステル、ブチルエステル等が挙げられ、中でも（メタ）アクリル酸エステルの沸点、および副生するアルコールの沸点が低く、操作が容易であることから、（メタ）アクリル酸のメチルエステルが好ましい。
【００２２】
エステル交換反応に際しては、常圧または減圧で留出させることのできる（メタ）アクリル酸エステルをメチル置換ポリエーテルグリコールに対して過剰量使用することが、メチル置換ポリエーテルグリコールの消費速度増加、（メタ）アクリル酸エステルとの共沸によるアルコール除去効率向上などの効果により反応が短時間で終了することから好ましい。通常、メチル置換ポリエーテルグリコール１モルに対して、（メタ）アクリル酸エステルを２．１〜２０倍モルの範囲で使用することが好ましい。少なすぎると反応時間が長くなることから、（メタ）アクリル酸エステルの使用量は２．２倍モル以上が好ましい。多すぎると生産性が悪くなることから（メタ）アクリル酸エステルの使用量は１５倍モル以下が好ましい。
【００２３】
エステル交換反応に使用される触媒としては、リチウム、ナトリウム、カリウム等のアルカリ金属の水酸化物、炭酸塩、炭酸水素塩、マグネシウム、カルシウムなどのアルカリ土類金属の酸化物、水酸化物、炭酸塩、リチウムメトキシド、ナトリウムメトキシド、ナトリウムエトキシド、カリウムｔ−ブトキシ等のアルカリ金属アルコキシド、リチウムアミド、ナトリウムアミド、カリウムアミド等のアルカリ金属アミド、チタン酸テトラメチル、チタン酸テトラエチル、チタン酸テトラプロピル、チタン酸テトライソプロピル、チタン酸テトラブチル等のチタンのアルコキシド、ジブチルすずオキサイド、ジオクチルすずオキサイドなどのすず系化合物などを挙げることができる。これらの触媒の中でも、反応後の処理の際に触媒の除去が容易であることから、水の添加により触媒を水相に溶解させることができるアルカリ金属水酸化物、アルカリ金属炭酸塩、アルカリ金属アルコキシド、及び、水の添加により不溶化させて、ろ過などにより除去できるチタンのアルコキシドが好ましい。マイケル付加物の副生が少ないことからチタンのアルコキシドがより好ましい。触媒は単独で用いてもよいし２種以上を併用しても良い。
【００２４】
触媒を反応器に仕込む方法としては、特に限定されないが、全量を最初に反応器に仕込む方法、最初に一部を仕込み、残りを後で供給する方法などが挙げられる。触媒の使用量は、メチル置換ポリエーテルグリコール１モルに対して、通常０．０００００１〜０．１倍モルの範囲で使用することが好ましい。反応速度の点から、このモル比は０．０００００５倍以上がより好ましく、０．００００１倍以上がさらに好ましい。触媒の処理が煩雑になること、廃棄物量が多くなることから、０．００１倍以下がより好ましく、０．０００５倍以下がさらに好ましい。チタン系触媒を使用する場合には、反応系中に水分が多いと触媒が活性を失いやすいので、触媒を加える前に常圧または減圧下で留去することのできる（メタ）アクリル酸エステルや溶媒を使用して、共沸脱水を行うことが好ましい。
【００２５】
エステル交換反応は、生産性及び溶媒回収の負荷などの観点から、無溶媒で行うことが好ましいが、必要に応じて反応に不活性な溶媒を用いることもできる。不活性な溶媒としては、例えば、ヘキサン、ヘプタン、ペンタン、シクロヘキサン等の脂肪族系炭化水素；トルエン、キシレン等の芳香族系炭化水素；ジエチルエーテル、ジイソプロピルエーテルなどのエーテル類；ジエチルケトン、ジイソプロピルケトンなどのケトン類などが使用できる。副生するアルコールと共沸しやすい溶媒が好ましい。溶媒の使用量は、メチル置換ポリエーテルグリコール１質量部に対して１〜３０質量部が好ましい。
【００２６】
エステル交換反応は、常圧又は減圧下、２０〜１４０℃で行うのが好ましい。反応速度の点から温度は４０℃以上が好ましく、６０℃以上がより好ましい。（メタ）アクリル酸エステル及びメチル置換ポリエーテルグリコールジ（メタ）アクリレートの分解、着色、重合などの問題が生じることがあることから、反応温度は１２０℃以下が好ましく、１００℃以下がより好ましい。
【００２７】
反応方式としては、例えば、単一の反応器内に全ての原料を仕込んで反応を完結させる回分式、反応器内に原料を連続的に供給して連続的に反応させる連続式、反応器と配合タンクとを備え、反応器と配合タンクとの間で原料を循環させながら反応器で反応させる循環式などが挙げられる。反応は共沸により、副生するアルコールを系外に除去しながら行うため、複数段の蒸留塔（精留塔）を用いることが好ましい。蒸留塔には、例えば、ステンレス鋼、ガラス、陶磁器製などのラシヒリング、レッシングリング、ディクソンパッキン、ポールリング、サドル、スルザーパッキンなどの形状を有する充填物を使用した充填塔、多孔板塔や泡鐘塔などの棚段塔などが使用できる。蒸留塔と反応器との接続は、反応器の上部に蒸留塔が連接された形態、反応器と接続された別容器の上部に蒸留塔が連接された形態、蒸留塔の上段から下段のいずれかの位置に反応器が接続された形態のいずれでも良い。いずれの接続形態においても、反応器と蒸留塔の間の経路は一つでも複数でも良く、途中に熱交換器などの装置が介在していてもよい。
【００２８】
エステル交換反応では、公知の重合防止剤を使用することが出来る。重合防止剤としては、（メタ）アクリル酸および（メタ）アクリル酸エステルに対して不活性な重合防止剤が好ましい。例えば、ハイドロキノン、ハイドロキノンモノメチルエーテル、ベンゾキノン等のキノン系重合防止剤、２，６−ジ−ｔｅｒｔ−ブチルフェノール、２，４−ジ−ｔｅｒｔ−ブチルフェノール、２−ｔｅｒｔ−ブチル−４，６−ジメチルフェノール、２，６−ジ−ｔｅｒｔ−ブチル−４−メチルフェノール、２，４，６−トリ−ｔｅｒｔ−ブチルフェノール等のアルキルフェノール系重合防止剤、アルキル化ジフェニルアミン、Ｎ，Ｎ’−ジフェニル−ｐ−フェニレンジアミン、フェノチアジン等のアミン系重合防止剤、４−ヒドロキシ−２，２，６，６−テトラメチルピペリジン−Ｎ−オキシル、４−ベンゾイルオキシ−２，２，６，６−テトラメチルピペリジン−Ｎ−オキシルや４−アセトアミノ−２，２，６，６−テトラメチルピペリジン−Ｎ−オキシルなどのヒンダートアミン系重合防止剤、金属銅、硫酸銅、ジメチルジチオカルバミン酸銅、ジエチルジチオカルバミン酸銅、ジブチルジチオカルバミン酸銅等のジチオカルバミン酸銅系重合防止剤などが挙げられる。これらの重合防止剤は１種を単独で使用してもよいし、２種以上を併用してもよい。重合防止剤の添加量は、その種類や条件により影響されるが、反応液の質量に対して０．０１〜１００００ｐｐｍの範囲が好ましい。また、反応液に酸素を含む気体をバブリングさせることにより、重合防止効果が向上する場合がある。
【００２９】
エステル交換反応完結後、過剰の（メタ）アクリル酸エステル、および溶媒の回収は、触媒の除去前後のいずれに行っても良い。（メタ）アクリル酸エステル、および溶媒の回収は、常圧又は減圧下に加熱して蒸発、凝縮させることによって実施できる。（メタ）アクリル酸エステル及びメチル置換ポリエーテルグリコールジ（メタ）アクリレートの分解、着色、重合などの問題が生じることがあることから、反応温度は１２０℃以下が好ましく、１００℃以下がより好ましい。
【００３０】
触媒の除去に際しては、メチル置換ポリエーテルグリコールジ（メタ）アクリレートを含む液に対し、水分の存在下、珪藻土、および／または塩基性アルミナを使用することによって処理を行う。本発明において用いる珪藻土は、市販のものが使用可能であるが、セライトコーポレーション社が製造するセライト（Ｃｅｌｉｔｅ（登録商標）５４５)が好ましい。
【００３１】
本発明において用いられる塩基性アルミナは、ｐＨ８〜１１の弱塩基性を示すアルミナである。塩基性アルミナは、一般にＢｒｏｃｋｍａｎｎの活性度Ｉ〜Ｖで示されるが、前記ｐＨの範囲を満たしていれば前記活性度の範囲のものでも、それ以外のものでも使用可能である。塩基性アルミナとしては、当該分野で通常知られている公知のものであれば良く、いわゆるαアルミナ以外のアルミニウム酸化物（遷移アルミナ）が挙げられる。これは、一種のみを用いても良く、二種類以上を用いても良い。
【００３２】
メチル置換ポリエーテルグリコールジ（メタ）アクリレートを水の存在下、珪藻土および／または塩基性アルミナと同時に接触させる方法は、メチル置換ポリエーテルグリコールジ（メタ）アクリレートを含む溶液、水、珪藻土および／または塩基性アルミナを任意の順序で容器に投入し、攪拌することによって行う。必要に応じて、メチル置換ポリエーテルグリコールジ（メタ）アクリレートに不活性な溶媒を加えて混和させてもよい。溶媒の種類およびその使用量としては前記エステル交換反応と同様の条件が使用できる。
【００３３】
水は、メチル置換ポリエーテルグリコールジ（メタ）アクリレートに対し任意の量が使用可能である。好ましくは、メチル置換ポリエーテルグリコールジ（メタ）アクリレート１質量部に対して、０．００１〜０．１質量部であることが好ましい。珪藻土および塩基性アルミナは、メチル置換ポリエーテルグリコールジ（メタ）アクリレートに対し任意の量が使用可能である。具体的には、メチル置換ポリエーテルグリコールジ（メタ）アクリレートに対し、それぞれ０．００１〜１０００質量部の珪藻土および／または０．００１〜１０００質量部の塩基性アルミナを使用することが好ましい。
【００３４】
メチル置換ポリエーテルグリコールジ（メタ）アクリレートを水、珪藻土、塩基性アルミナと同時に接触させる時間は、水、珪藻土および／または塩基性アルミナを全て添加した時点から１０分〜２４時間が好ましい。１０分以上とすることで、着色原因物質の除去を充分に行うことができ、メチル置換ポリエーテルグリコールジ（メタ）アクリレートの着色が十分に低減される。２４時間以内とすることで、処理効率が大きく向上する。処理を行うときの温度としては、系内の温度が１０〜８０℃が好ましく、１５〜５０℃がより好ましい。１０℃以上とすることで、メチル置換ポリエーテルグリコールジ（メタ）アクリレートの粘度が低くなり操作性が向上する。８０℃以下とすることで、メチル置換ポリエーテルグリコールジ（メタ）アクリレートの分解を抑制することができる。また、前記の着色物質の除去の際には、公知の重合防止剤を使用することができる。重合防止剤の種類および使用方法としては、前記エステル交換反応と同様の条件を使用することができる。
【００３５】
メチル置換ポリエーテルグリコールジ（メタ）アクリレートを水、珪藻土および／または塩基性アルミナと同時に接触させた後、不溶化した触媒、珪藻土、塩基性アルミナ、ごみなどの不溶性の不純物を取り除くためにろ過を行うことが好ましい。ろ過は、加圧ろ過でも減圧ろ過でもよい。また、この際、ろ過の負荷防止のために、ろ過助剤として珪藻土などを使用してもよい。ろ過の際の温度は、１０〜８０℃が好ましい。低すぎると、メチル置換ポリエーテルグリコールジ（メタ）アクリレートの粘性が高くなり操作性が低下することから２０℃以上が好ましい。高すぎると、メチル置換ポリエーテルグリコールジ（メタ）アクリレートの分解反応が起こるが懸念されることから６０℃以下が好ましく、５０℃以下がより好ましい。
【００３６】
メチル置換ポリエーテルグリコールジ（メタ）アクリレートは、ラジカル重合性であり、種々の（メタ）アクリル酸エステルと共重合することができる。使用できる（メタ）アクリル酸エステルには、（メタ）アクリル酸のメチルエステル、エチルエステル、プロピルエステル、ブチルエステル等が挙げられ、中でも（メタ）アクリル酸メチルが好ましい。共重合体は光重合、塊状熱重合、溶液重合、懸濁重合、乳化重合など重合形態によって作製することができ、適宜、水や有機溶剤を添加した状態で重合してもよい。
【００３７】
ラジカル重合性ポリエーテルジ（メタ）アクリレート単量体と（メタ）アクリル酸エステル単量体を共重合して得られる重合体は、例えば以下の（１）または（２）のように製造することができる。
（１）用途に応じた鋳型を用意し、ガスケット等を介して重合開始剤を含む本重合性組成物を注入し、その鋳型の片側もしくは両側からの活性エネルギー線の照射や加熱処理により重合性組成物を硬化させる。
（２）連続するシート状物上に重合性組成物の連続塗膜を形成し、連続的に加熱又は活性エネルギー線照射により重合性組成物の塗膜を重合させ、その後、得られた重合性組成物の塗膜の重合物である重合体をシート状物から剥離する。
【００３８】
光重合開始剤としては、例えば、１−ヒドロキシ−シクロヘキシルフェニルケトン、２−ヒドロキシ−２−メチル−１−フェニルプロパン−１−オン、メチルフェニルグリオキシレート、アセトフェノン、ベンゾフェノン、ジエトキシアセトフェノン、２，２−ジメトキシ−２−フェニルアセトフェノン、１−フェニル−１，２−プロパン−ジオン−２−（ｏ−エトキシカルボニル）オキシム、２−メチル［４−（メチルチオ）フェニル］−２−モルホリノ−１−プロパノン、ベンジル、ベンゾインメチルエーテル、ベンゾインエチルエーテル、ベンゾインイソプロピルエーテル、ベンゾインイソブチルエーテル、２−クロロチオキサントン、イソプロピルチオキサントン、２，４，６−トリメチルベンゾイルジフェニルホスフィンオキサイド、ベンゾイルジフェニルフォスフィンオキサイド、２−メチルベンゾイルジフェニルフォスフィンオキサイド、ベンゾイルジメトキシフォスフィンオキサイドが挙げられる。これらは一種単独で使用してもよいし、２種以上を併用してもよい。
【００３９】
熱重合開始剤としては、例えば、過酸化ベインゾイル、ラウロイルパーオキサイド、ｔ−ブチルパーオキシイソブチレート、ｔ−ブチルパーオキシ−２−エチルヘキサノエート、ｔ−ブチルパーオキシネオデカノエート、ｔ−ヘキシルパーオキシピバレート、ジイソプロピルパーオキシジカーボネート、ビス（４−ｔ−ブチルシクロヘキシル）パーオキシジカーボネート等の有機過酸化物系重合開始剤；２，２’−アゾビスイソブチロニトリル、２，２’−アゾビス（２，４−ジメチルバレロニトリル）、２，２’−アゾビス（４−メトキシ−２，４−ジメチルバレロニトリル）等のアゾ系重合開始剤が挙げられる。これらは一種単独で使用してもよいし、２種以上を併用してもよい。
【００４０】
ラジカル重合性ポリエーテルジ（メタ）アクリレートと（メタ）アクリル酸エステル単量体と重合開始剤からなる重合性組成物には、必要に応じて離型剤を配合することができる。離型剤の配合量としては、剥離性を良好にする点から、重合開始剤を添加する前の重合性組成物１００質量部に対して０．００１質量部以上が好ましく、０．００５質量部以上がより好ましい。
【００４１】
このような離型剤としては、例えば、日本サイテックインダストリーズ（株）製のジオクチルスルホコハク酸ナトリウム（商品名：エアロゾル ＯＴ−１００）、城北化学工業（株）製のリン酸ジエチルエステルとリン酸モノエチルエステルの５５：４５の混合物（商品名：ＪＰ−５０２）が挙げられる。
【００４２】
本発明の実施形態による重合性組成物には、必要に応じて、滑剤、可塑剤、抗菌剤、防カビ剤、光安定剤、紫外線吸収剤、ブルーイング剤、染料、帯電防止剤、熱安定剤等の各種添加剤を添加することができる。
【００４３】
本発明のメチル置換ポリエーテルグリコールジ（メタ）アクリレートは、低温で結晶化を起こさないラジカル重合性ポリエーテルグリコールジ（メタ）アクリレートであり、ポリマーの柔軟成分として利用する際に低温条件での作業性に優れる。
【実施例】
【００４４】
以下、実施例及び比較例を挙げて説明するが、本発明はこれらに限定されるものではない。
【００４５】
［参考例１］
＜メチル置換ポリエーテルグリコールの合成＞
攪拌器と冷却管を付けた３０００ｍＬのフラスコに、テトラヒドロフラン１０００ｇと３−メチルテトラヒドロフラン３００ｇを入れ、これに、特開平９−６７４３４号公報に記載の方法によって調製したＫ２．０Ｈ１．０ＰＷ１２Ｏ４０を１０ｇ加えた。無水酢酸３０ｇ、酢酸１０ｇを添加し、６０℃で４時間攪拌した。その後、ヘキサンを入れて希釈した後、セライトをろ過助剤として用いてろ過した。ろ液を炭酸水素ナトリウム水溶液で洗浄した後、溶媒を減圧留去することで液状のポリマーを取得した。赤外吸収スペクトルとＮＭＲ測定の結果から、取得物は両末端エステルであった。
【００４６】
これを攪拌器と冷却管を付けた３０００ｍＬのフラスコに入れ、アセトニトリルに溶解した後、水酸化ナトリウム水溶液を入れ加熱することで、両末端を水酸基に変換した。ヘキサン、水を入れ、抽出操作を行った後、溶媒を減圧留去することで液状の生成物を取得した。得られたメチル置換ポリエーテルグリコールは、数平均分子量１０００、Ｍｗ／Ｍｎ＝２．１であった。
【００４７】
＜色調の測定方法＞
塩化白金酸カリウム（ＰｔＣｌ４・２ＫＣｌ）１．２４５ｇと結晶塩化コバルト１．００９ｇとを塩酸１００ｍｌに溶解し、水を加えて全量が１０００ｍｌになるようにした。この溶液１０、２０、３０、５０及び１００ｍｌをそれぞれ希釈して５００ｍｌとし、色調の標準溶液とした。これらの標準溶液は、ＡＰＨＡの１０、２０、３０、５０及び１００にそれぞれ相当する。これらの標準溶液をそれぞれ５ｃｍの石英セルに入れ、紫外可視分光光度計（商品名：ＵＶ−１７００、（株）島津製作所製）を使用し、４１７ｎｍの吸光度を求めた。これにより、各標準溶液のＡＰＨＡの値と吸光度の検量線を作成した。同様の方法で測定試料の４１７ｎｍの吸光度を測定し、検量線から測定試料の色調（ＡＰＨＡ）を算出した。
【００４８】
［実施例１］
＜エステル交換法によるＰＴＧＬＭ−１０００の合成＞
メチル置換ポリエーテルグリコールジ（メタ）アクリレート［ＰＴＧＬＭ−１０００］は、以下に示す方法により合成した。
【００４９】
精留塔（内径３５ｍｍ、理論段数２０段）、攪拌羽根、温度計及びエアー吹き込み管を付した３Ｌの５つ口フラスコを準備した。フラスコに、参考例１に記載の方法で製造したメチル置換ポリエーテルグリコール９００ｇ、メタクリル酸メチル（ＭＭＡ）１０７０ｇ、次亜リン酸ナトリウム１．９ｇおよびハイドロキノンモノメチルエーテル０．５ｇを入れた。フラスコの内液をエアーバブリングおよび攪拌しながら、フラスコをオイルバスで加熱した。内温１００〜１１０℃でＭＭＡと水を共沸により抜き出した。カールフィッシャー水分測定装置（商品名：ＣＡ−２１、（株）三菱化学アナリティック製）を用いてフラスコの内液の水分量を分析し、水分量が４５ｐｐｍであることを確認した後、チタン酸テトラ−ｎ−ブチルを１０．１ｇ添加した。その後内温１００〜１２０℃で塔頂温度が６４〜６６℃の範囲になるように還流比を調整して、ＭＭＡとメタノールを共沸により抜き出しながら、反応を実施した。核磁気共鳴装置（商品名：ＪＮＭ−ＥＸ２７０、日本電子（株）製）を用いて反応液の分析を行い、原料のメチル置換ポリエーテルグリコールが検出されないことを確認した後、内温を４０℃に下げた。
【００５０】
反応液に水５４ｇと珪藻土１１６ｇを加えて１時間攪拌した後、４μｍのろ紙を用いて室温にてろ過を行った。得られたろ液をロータリーエバポレーターを用いて濃縮し、ＭＭＡを留去した。ヘキサンを１．２Ｌ加えて溶解させた後、１０質量％水酸化ナトリウム水溶液１００ｇで洗浄し、５００ｍｌの水で３回洗浄した。洗浄後、減圧にして加熱し、ヘキサンを留去した。得られたＰＴＧＬＭ−１０００は、収量９８０ｇ、収率９６％、であった。また、色調は２２であった。ＮＭＲ測定による解析を行ったところ、ＰＴＧＬＭ−１０００中に式（３）で表される構成単位を１４質量％含んでいた。
【００５１】
［実施例２］
＜エステル交換法によるＰＴＧＬＡ−１０００の合成＞
メチル置換ポリエーテルグリコールグリコールジアクリレート［ＰＴＧＬＡ−１０００］は、以下に示す方法により合成した。
【００５２】
精留塔（内径３５ｍｍ、理論段数２０段）、攪拌羽根、温度計及びエアー吹き込み管を付した３Ｌの５つ口フラスコを準備した。フラスコに参考例１に記載の方法で製造したメチル置換ポリエーテルグリコール９００ｇ、アクリル酸メチル１５５０ｇ、次亜リン酸ナトリウム１．９ｇおよびハイドロキノンモノメチルエーテル０．８ｇを入れた。フラスコの内液をエアーバブリングしながら攪拌した。カールフィッシャー水分測定装置（商品名：ＣＡ−２１、（株）三菱化学アナリティック製）を用いてフラスコの内液の水分量を分析し、水分量が５０ｐｐｍであることを確認した後、チタン酸テトラ−ｎ−ブチルを１０．４ｇ添加した。その後内温８０〜１００℃で塔頂温度が６４〜６６℃の範囲になるように還流比を調整して、アクリル酸メチルとメタノールを共沸により抜き出しながら、反応を実施した。核磁気共鳴装置（商品名：ＪＮＭ−ＥＸ２７０、日本電子（株）製）を用いて反応液の分析を行い、原料のメチル置換ポリエーテルグリコールが検出されないことを確認した後、内温を４０℃に下げた。
【００５３】
反応液に水５４ｇと珪藻土１１６ｇを加えて１時間攪拌した後、４μｍのろ紙を用いて室温にてろ過を行った。得られたろ液をロータリーエバポレーターを用いて濃縮し、アクリル酸メチルを留去した。ヘキサンを１．２Ｌ加えて溶解させた後、１０質量％水酸化ナトリウム水溶液１００ｇで洗浄し、５００ｍｌの水で３回洗浄した。洗浄後、減圧にして加熱し、ヘキサンを留去した。得られたＰＢＯＬＡ−１０００は、収量９８６ｇ、収率９２％であった。また、色調は２６であった。ＮＭＲ測定による解析を行ったところ、ＰＴＧＬＡ−１０００中に式（３）で表される構成単位を１４質量％含んでいた。
【００５４】
［ 参考例２］
＜ＰＢＯＭ−１０００の合成＞
ポリテトラメチレングリコールジメタクリレート［ＰＢＯＭ−１０００］は、以下に示す方法により合成した。
【００５５】
精留塔（内径３５ｍｍ、理論段数２０段）、攪拌羽根、温度計及びエアー吹き込み管を付した３Ｌの５つ口フラスコを準備した。フラスコに、ポリテトラメチレングリコール（商品名ＰＴＧ−１０００、数平均分子量１０００、三菱化学（株）製）６００ｇ、メタクリル酸メチル（ＭＭＡ）１１５０ｇ、次亜リン酸ナトリウム２．５ｇおよびハイドロキノンモノメチルエーテル０．５ｇを入れた。フラスコの内液をエアーバブリングおよび攪拌しながら、フラスコをオイルバスで加熱した。内温１００〜１１０℃でＭＭＡと水を共沸により抜き出した。カールフィッシャー水分測定装置（商品名：ＣＡ−２１、（株）三菱化学アナリティック製）を用いてフラスコの内液の水分量を分析し、水分量が３２ｐｐｍであることを確認した後、チタン酸テトラ−ｎ−ブチルを５．０ｇ添加した。その後内温１００〜１２０℃で塔頂温度が６４〜６６℃の範囲になるように還流比を調整して、ＭＭＡとメタノールを共沸により抜き出しながら、反応を実施した。核磁気共鳴装置（商品名：ＪＮＭ−ＥＸ２７０、日本電子（株）製）を用いて反応液の分析を行い、原料のポリテトラメチレンエーテルグリコールが検出されないことを確認した後、内温を４０℃に下げた。
【００５６】
反応液に水３６ｇと珪藻土７５ｇを加えて１時間攪拌した後、４μｍのろ紙を用いて室温にてろ過を行った。得られたろ液をロータリーエバポレーターを用いて濃縮し、ＭＭＡを留去した。ヘキサンを１．２Ｌ加えて溶解させた後、１０質量％水酸化ナトリウム水溶液１３０ｇで洗浄し、３３０ｍｌの水で３回洗浄した。洗浄後、減圧にして加熱し、ヘキサンを留去した。得られたＰＢＯＭ−１０００は、収量９６９ｇ、収率９５％であった。また、色調は２４であった。
【００５７】
［参考例３］
＜ＰＢＯＡ−１０００の合成＞
ポリテトラメチレングリコールジアクリレート［ＰＢＯＡ−１０００］は、以下に示す方法により合成した。
【００５８】
精留塔（内径３５ｍｍ、理論段数２０段）、攪拌羽根、温度計及びエアー吹き込み管を付した３Ｌの５つ口フラスコを準備した。フラスコに、ポリテトラメチレングリコール（商品名ＰＴＭＧ−１０００、数平均分子量１０００、三菱化学（株）製）６００ｇ、アクリル酸メチル１０３０ｇ、次亜リン酸ナトリウム１．３ｇおよびハイドロキノンモノメチルエーテル０．５ｇを入れた。フラスコの内液をエアーバブリングしながら攪拌した。カールフィッシャー水分測定装置（商品名：ＣＡ−２１、（株）三菱化学アナリティック製）を用いてフラスコの内液の水分量を分析し、水分量が４８ｐｐｍであることを確認した後、チタン酸テトラ−ｎ−ブチルを７．０ｇ添加した。その後内温８０〜１００℃で塔頂温度が６４〜６６℃の範囲になるように還流比を調整して、アクリル酸メチルとメタノールを共沸により抜き出しながら、反応を実施した。核磁気共鳴装置（商品名：ＪＮＭ−ＥＸ２７０、日本電子（株）製）を用いて反応液の分析を行い、原料のポリテトラメチレンエーテルグリコールが検出されないことを確認した後、内温を４０℃に下げた。
【００５９】
反応液に水３６ｇと珪藻土７５ｇを加えて１時間攪拌した後、４μｍのろ紙を用いて室温にてろ過を行った。得られたろ液をロータリーエバポレーターを用いて濃縮し、アクリル酸メチルを留去した。ヘキサンを０．８Ｌ加えて溶解させた後、１０質量％水酸化ナトリウム水溶液１３０ｇで洗浄し、３３０ｍｌの水で３回洗浄した。洗浄後、減圧にして加熱し、ヘキサンを留去した。得られたＰＢＯＡ−１０００は、収量９１２ｇ、収率９４％であった。また、色調は２８であった。
【００６０】
ポリエーテルグリコールジ（メタ）アクリレート単量体、およびその共重合体の評価は以下の方法により実施した。
＜融解温度＞
示差走査熱量計（ＤＳＣ）を用いて、窒素雰囲気下、−５０℃から１００℃の温度範囲において１０℃／ｍｉｎの昇温速度でＤＳＣ測定を行った。融解に由来する吸熱ピークを融解温度として求めた。
＜粘度＞
円錐平板型回転式粘度計を用いて、２０℃および５℃における粘度を測定した。
【００６１】
＜アクリルフィルムの製作＞
ポリエーテルグリコールジ（メタ）アクリレート２０質量％、メタクリル酸メチル８０質量％（商品名：アクリエステルＭ、三菱レイヨン（株）製）、ポリエーテルとメタクリル酸メチルを合わせたモノマー混合物１００質量部に対して重合開始剤として１−ヒドロキシ−シクロヘキシル−フェニル−ケトン（商品名：イルガキュア１８４、ＢＡＳＦジャパン（株）製）０．３質量部を添加して重合性組成物を得た。さらに離型剤としてジオクチルスルホコハク酸ナトリウム（商品名：エアロゾルＯＴ−１００、日本サイテックインダストリーズ（株）製）０．０５質量部を添加、混合し、その後、減圧下で脱気処理を行った。
【００６２】
縦３００ｍｍ及び横３００ｍｍのガラス板を、ポリ塩化ビニル製ガスケットを介して０．５ｍｍ間隔で相対させて鋳型を形成し、形成された鋳型内に上記に示した離型剤を添加した重合性組成物を注入した。次いで、この鋳型へ、ケミカルランプを使用してピーク照度２．１ｍＪ／ｃｍ２で１２０分間、光照射し、離型剤を添加した重合性組成物の光重合を行い、次いで１２０℃の空気炉で３０分加熱して重合を完了させた。その後、鋳型を室温まで冷却し、型枠を脱枠して、平均厚さ約５００μｍのアクリルフィルムを得た。
【００６３】
ポリエーテルグリコールジ（メタ）アクリレート単量体（Ａ）とメタクリル酸メチル単量体（Ｂ）を共重合して得られるアクリルフィルムの評価は以下の方法により実施した。
＜破断伸度＞
ＪＩＳ Ｋ６２５１に準拠して、スーパーダンベルカッター（商品名：ＳＤＫ−１００Ｄ、（株）ダンベル製）を用いてダンベル状１号型のアクリルフィルムの試験片を５枚作製した。得られた試験片について、引張試験機（商品名：ストログラフＴ、（株）東洋精機製作所製）を使用して室温２３℃及び引張速度５００ｍｍ／分で５回の引張試験を実施し、破断伸度を平均値として求めた。
＜弾性率＞
ＪＩＳ Ｋ６２５１に準拠して、スーパーダンベルカッター（商品名：ＳＤＫ−１００Ｄ、（株）ダンベル製）を用いてダンベル状１号型のアクリルフィルムの試験片を５枚作製した。得られた試験片について、引張試験機（商品名：ストログラフＴ、（株）東洋精機製作所製）を使用して室温２３℃及び引張速度５００ｍｍ／分で５回の引張試験を実施し、その時の応力歪み曲線の接線の平均値を求め、弾性率とした。
＜ガラス転移温度（Ｔｇ）＞
スーパーダンベルカッター（商品名：ＳＤＫ−１００Ｄ、（株）ダンベル製）を用いてダンベル状１号型のアクリルフィルムの試験片を作製し、両端を切断した。得られた試験片について、動的粘弾性測定装置（商品名：ＥＸＳＴＡＲＤＭＳ６１００、エスアイアイ・ナノテクノロジー（株）製）を使用して、周波数１Ｈｚ、温度範囲３０〜１５０℃、昇温速度２℃／分の測定条件で測定し、得られた温度−ｔａｎδ曲線の極大値を示すときの温度をガラス転移温度（Ｔｇ）とした。
＜ヘイズ＞
５ｃｍ角に切り出したアクリルフィルムをＪＩＳ Ｋ７１０５に準拠して、ヘイズメーター（商品名：ＮＤＨ２０００、日本電色工業（株）製）を用いてヘイズ値を測定した。
＜全光線透過率＞
５ｃｍ角に切り出したアクリルフィルムをＪＩＳ Ｋ７３６１−１に準拠して、ヘイズメーター（商品名：ＮＤＨ２０００、日本電色工業（株）製）を用いて全光線透過率を測定した。
【００６４】
［実施例３、比較例１、２］
実施例３では、ポリエーテルグリコールジメタクリレートとして、実施例１で合成したＰＴＧＬＭ−１０００を用いた。比較例１では、ポリエーテルグリコールジメタクリレートとして、市販されているＰＢＯＭ−６５０（商品名：アクリエステルＰＢＯＭ、三菱レイヨン（株）製）を用いた。比較例２では、ポリエーテルグリコールジメタクリレートとして、参考例２で合成したＰＢＯＭ−１０００を用いた。
【００６５】
ポリエーテルグリコールジメタクリレート単量体の融解温度、粘度を測定した。また、アクリルフィルムの破断伸度、弾性率、ガラス転移温度（Ｔｇ）、ヘイズ、全光線透過率を測定した。結果を表１に示す。実施例３のＰＴＧＬＭ−１０００では、その単量体の融解温度は、比較例２のＰＢＯＭ−１０００よりも低かった。また、アクリルフィルムの破断伸度は、比較例１のＰＢＯＭ−６５０よりもはるかに大きく、比較例２のＰＢＯＭ−１０００よりも大きかった。
【００６６】
［実施例４、比較例３］
実施例４では、ポリエーテルグリコールジアクリレートとして、実施例２で合成したＰＴＧＬＡ−１０００を用いた。比較例３では、ポリエーテルグリコールジアクリレートとして、参考例３で合成したＰＢＯＡ−１０００を用いた。
【００６７】
ポリエーテルグリコールジメタクリレート単量体の融解温度、粘度を測定した。結果を表２に示す。実施例４のＰＴＧＬＡ−１０００では、その単量体の融解温度は、比較例３のＰＢＯＡ−１０００よりも低かった。
【００６８】
【表１】
2014227526.tif 000006
【００６９】
【表２】
2014227526.tif 000007